【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
補強繊維基材とポリウレタン層とが一体化してなり、前記補強繊維基材が前記ポリウレタン層中に埋設された製紙用シュープレス用ベルトにおいて、前記ポリウレタン層として下記ウレタンプレポリマー（Ａ）と活性水素基（Ｈ）を有する硬化剤（Ｂ）とが混合された組成物を硬化させて得られるポリウレタン層が含有されていることを特徴とする、製紙用シュープレス用ベルト。
（Ａ）ｐ−フェニレン−ジイソシアネート、４，４’−メチレンビス（フェニルイソシアネート）およびトリレン−ジイソシアネートより選ばれたポリイソシアネート化合物を５５〜１００モル％含有するポリイソシアネート化合物（ａ）と、ポリプロピレングリコール、ポリテトラメチレングリコールおよびポリカーボネートジオールより選ばれたポリオール化合物（ｂ）とを反応させて得られる末端にイソシアネート基を有するウレタンプレポリマー、
（Ｂ）分子量が６２〜１，０００の活性水素基（Ｈ）を有する脂肪族ジオール化合物、ハイドロキノンビス−βヒドロキシルエチルエーテルおよび分子量が１０８〜１，３００の活性水素基（Ｈ）を有する有機ポリアミン化合物より選ばれた硬化剤（Ｂ１）を７５〜９９．９モル％、および分子量が９２〜１３４の活性水素基（Ｈ）を有する脂肪族トリオール化合物（Ｂ２）を２５〜０．１モル％含有する硬化剤。
【請求項２】
補強繊維基材とポリウレタン層とが一体化してなり、前記補強繊維基材が前記ポリウレタン層中に埋設された製紙用シュープレス用ベルトにおいて、前記ポリウレタン層として下記ウレタンプレポリマー（Ａ）と活性水素基（Ｈ）を有する硬化剤（Ｂ）とが混合された組成物を硬化させて得られるポリウレタン層が含有されていることを特徴とする、製紙用シュープレス用ベルト。
（Ａ）ｐ−フェニレン−ジイソシアネート、４，４’−メチレンビス（フェニルイソシアネート）およびトリレン−ジイソシアネートより選ばれたポリイソシアネート化合物を５５〜１００モル％含有するポリイソシアネート化合物（ａ）と、ポリプロピレングリコール、ポリテトラメチレングリコールおよびポリカーボネートジオールより選ばれたポリオール化合物（ｂ）とを反応させて得られる末端にイソシアネート基を有するウレタンプレポリマー、
（Ｂ）分子量が６２〜１，０００の活性水素基（Ｈ）を有する脂肪族ジオール化合物およびハイドロキノンビス−βヒドロキシルエチルエーテルより選ばれた硬化剤（Ｂ１1）を６０〜９９．８モル％、分子量が１０８〜１，３００の活性水素基（Ｈ）を有する有機ポリアミン化合物より選ばれた硬化剤（Ｂ１2）を０．１〜１５モル％、および分子量が９２〜１３４の活性水素基（Ｈ）を有する脂肪族トリオール化合物（Ｂ２）を２５〜０．１モル％含有する硬化剤。
【請求項３】
前記（Ｂ）成分の活性水素基（Ｈ）を有する脂肪族ジオール化合物（Ｂ１1）が、エチレングリコール、１，３−プロパンジオール、１，４−ブタンジオール、１，５−ペンタンジオール、１，６−ヘキサンジオール、ポリエチレングリコール、ポリプロピレングリコール、およびポリブチレングリコールより選ばれた脂肪族ジオール化合物であり、活性水素基（Ｈ）を有する脂肪族トリオール化合物（Ｂ２）がトリメチロールプロパン、プロパントリオール（グリセリン）、ブタントリオール、ペンタントリオール、ヘキサントリオール、シクロペンタントリオール、シクロヘキサントリオールより選ばれた脂肪族トリオール化合物であることを特徴とする、請求項１または請求項２に記載の製紙用シュープレス用ベルト。
【請求項４】
前記（Ｂ）成分の活性水素基（Ｈ）を有する有機ポリアミン化合物（Ｂ１2）が、３，５−ジエチルトルエン−２，４−ジアミン、３，５−ジエチルトルエン−２，６−ジアミン、３，５−ジメチルチオトルエン−２，４−ジアミン、３，５−ジメチルチオトルエン−２，６−ジアミン、４，４’−ビス（２−クロロアニリン）、４，４’−ビス（ｓｅｃ−ブチルアミノ）−ジフェニルメタン、Ｎ，Ｎ’−ジアルキルジアミノジフェニルメタン、４，４’−メチレンジアニリン、４，４’−メチレン−ビス（２，３−ジクロロアニリン）、４，４’−メチレン−ビス（２−クロロアニリン）、４，４’−メチレン−ビス（２−エチル−６−メチルアニリン）、トリメチレン−ビス(４−アミノベンゾエート)、ポリ（テトラメチレンオキシド）−ジ−ｐ−アミノベンゾエート、フェニレンジアミン、ポリエーテルジアミン、イソホロンジアミン、４，４’−メチレンビス（２−メチルシクロヘキサン−１−アミン）、４，４’−メチレンビス（シクロヘキサンアミン）、ビス（アミノメチル）シクロヘキサンおよびキシレンジアミンより選ばれた二官能の有機ジアミン化合物であることを特徴とする、請求項１または請求項２に記載の製紙用シュープレス用ベルト。
【請求項５】
前記（Ｂ）成分の活性水素基（Ｈ）を有する有機ポリアミン化合物（Ｂ１2）が、イミノビスプロピルアミン、ビス(ヘキサメチレン)トリアミン、トリエチレンテトラミン、テトラエチレンペンタミン、ペンタエチレンヘキサミン、ジプロピレントリアミン、アミノエチルエタノールアミン、トリ（メチルアミノ）ヘキサンおよびメラミンより選ばれた三官能以上の有機ポリアミン化合物であることを特徴とする、請求項１または請求項２に記載の製紙用シュープレス用ベルト。
【請求項６】
補強繊維基材とポリウレタン層とが一体化してなり、前記補強繊維基材が前記ポリウレタン層中に埋設され、前記ポリウレタン層がポリウレタン外周層およびポリウレタン内周層で形成された製紙用シュープレス用ベルトにおいて、前記ポリウレタン外周層は、前記ウレタンプレポリマー（Ａ）と、前記硬化剤（Ｂ）とが混合された組成物を硬化して得られるポリウレタン層で形成され、前記ポリウレタン内周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成されていることを特徴とする、請求項１または請求項２に記載の製紙用シュープレス用ベルト。
【請求項７】
補強繊維基材とポリウレタン層とが一体化してなり、前記補強繊維基材が前記ポリウレタン層中に埋設され、前記ポリウレタン層がポリウレタン外周層、ポリウレタン中間層およびポリウレタン内周層で形成され、前記ポリウレタン中間層の両側には前記ポリウレタン外周層およびポリウレタン内周層が積層された製紙用シュープレス用ベルトにおいて、前記ポリウレタン外周層は、前記ウレタンプレポリマー（Ａ）と、前記硬化剤（Ｂ）とが混合された組成物を硬化して得られるポリウレタン層で形成され、前記ポリウレタン中間層およびポリウレタン内周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成され、補強繊維基材は、前記ポリウレタン中間層に埋設されていることを特徴とする、請求項１または請求項２に記載の製紙用シュープレス用ベルト。
【請求項８】
補強繊維基材とポリウレタン層とが一体化してなり、前記補強繊維基材が前記ポリウレタン層中に埋設され、前記ポリウレタン層がポリウレタン外周層およびポリウレタン内周層で形成された製紙用シュープレス用ベルトにおいて、前記ポリウレタン内周層は、前記ウレタンプレポリマー（Ａ）と、前記硬化剤（Ｂ）とが混合された組成物を硬化して得られるポリウレタン層で形成され、前記ポリウレタン外周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成されていることを特徴とする、請求項１または請求項２に記載の製紙用シュープレス用ベルト。
【手続補正２】
【補正対象書類名】明細書
【補正対象項目名】００１７
【補正方法】変更
【補正の内容】
【００１７】
請求項６の発明は、補強繊維基材とポリウレタン層とが一体化してなり、前記補強繊維基材が前記ポリウレタン層中に埋設され、前記ポリウレタン層がポリウレタン外周層およびポリウレタン内周層で形成された製紙用シュープレス用ベルトにおいて、前記ポリウレタン外周層は、前記ウレタンプレポリマー（Ａ）と、前記硬化剤（Ｂ）とが混合された組成物を硬化して得られるポリウレタン層で形成され、前記ポリウレタン内周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成されていることを特徴とする、請求項１または請求項２に記載の製紙用シュープレス用ベルトを提供するものである。
【手続補正３】
【補正対象書類名】明細書
【補正対象項目名】００１８
【補正方法】変更
【補正の内容】
【００１８】
請求項７の発明は、補強繊維基材とポリウレタン層とが一体化してなり、前記補強繊維基材が前記ポリウレタン層中に埋設され、前記ポリウレタン層がポリウレタン外周層、ポリウレタン中間層およびポリウレタン内周層で形成され、前記ポリウレタン中間層の両側には前記ポリウレタン外周層およびポリウレタン内周層が積層された製紙用シュープレス用ベルトにおいて、前記ポリウレタン外周層は、前記ウレタンプレポリマー（Ａ）と、前記硬化剤（Ｂ）とが混合された組成物を硬化して得られるポリウレタン層で形成され、前記ポリウレタン中間層およびポリウレタン内周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成され、補強繊維基材は、前記ポリウレタン中間層に埋設されていることを特徴とする、請求項１または請求項２に記載の製紙用シュープレス用ベルトを提供するものである。
【手続補正４】
【補正対象書類名】明細書
【補正対象項目名】００１９
【補正方法】変更
【補正の内容】
【００１９】
請求項８の発明は、補強繊維基材とポリウレタン層とが一体化してなり、前記補強繊維基材が前記ポリウレタン層中に埋設され、前記ポリウレタン層がポリウレタン外周層およびポリウレタン内周層で形成された製紙用シュープレス用ベルトにおいて、前記ポリウレタン内周層は、前記ウレタンプレポリマー（Ａ）と、前記硬化剤（Ｂ）とが混合された組成物を硬化して得られるポリウレタン層で形成され、前記ポリウレタン外周層は、４，４’−メチレンビス（フェニルイソシアネート）とポリプロピレングリコール、ポリテトラメチレングリコールおよびポリカーボネートジオールより選ばれたポリオール化合物とを反応させて得られる末端にイソシアネート基を有するウレタンプレポリマーと、３，５−ジエチルトルエンジアミン、３，５−ジメチルチオトルエンジアミンおよび１，４−ブタンジオールより選ばれた硬化剤を含む組成物を硬化させて得られるポリウレタン層、または、２，４−トリレン−ジイソシアネートおよび２，６−トリレン−ジイソシアネートより選ばれたポリイソシアネート化合物とポリプロピレングリコールおよびポリテトラメチレングリコールより選ばれたポリオール化合物とを反応させて得られる末端にイソシアネート基を有するウレタンプレポリマーと、３，５−ジエチルトルエンジアミンおよび３，５−ジメチルチオトルエンジアミンより選ばれた有機ジアミン化合物を含む組成物を硬化させて得られるポリウレタン層から形成されていることを特徴とする、請求項１または請求項２に記載の製紙用シュープレス用ベルトを提供するものである。
【手続補正５】
【補正対象書類名】明細書
【補正対象項目名】００５０
【補正方法】変更
【補正の内容】
【００５０】
参考例１０
ｐ−フェニレン−ジイソシアネート（ＰＰＤＩ）とポリテトラメチレングリコール（ＰＴＭＧ）とを反応させて得られたウレタンプレポリマー（ＮＣＯ％は５．５１％、５５?における粘度は１，８００ｃｐｓ、予熱温度６６?）、および、９０モル％の１，４−ブタンジオール（１，４−ＢＤ）、３モル％のポリ（テトラメチレンオキシド）−ジ−ｐ−アミノベンゾエート（ＥＬＡＳＭＥＲ１０００Ｐ）および７モル％のトリメチロールプロパン（ＴＭＰ）よりなる硬化剤混合物を混合（Ｈ／ＮＣＯ当量比は０．９４）し、この混合物を１２７?に予熱した金型に注入し、１２７?に加熱し、同温度で０．５時間かけて前硬化させたのち金型から上金型を外し、更に、１２７?で１６時間かけて後硬化させ、ＪＩＳ  Ａ硬度９８．０度の硬化したポリウレタンシートを得た。このシートより試験片（厚み３．４ｍｍ）を作製した。
参考例１１
ｐ−フェニレン−ジイソシアネート（ＰＰＤＩ）とポリテトラメチレングリコール（ＰＴＭＧ）とを反応させて得られたウレタンプレポリマー（ＮＣＯ％は５．５１％、５５℃における粘度は１，８００ｃｐｓ、予熱温度６６℃）、および、９６．９モル％の１，４−ブタンジオール（１，４−ＢＤ）、０．１モル％のフェニレンジアミン（ＰＤＡ）および３モル％のグリセリン（Ｇｌｙｃｅｒｉｎ）よりなる硬化剤混合物を混合（Ｈ／ＮＣＯ当量比は０．９５）し、この混合物を１２７℃に予熱した金型に注入し、１２７℃に加熱し、同温度で０．５時間かけて前硬化させたのち金型から上金型を外し、更に、１２７℃で１６時間かけて後硬化させ、ＪＩＳ  Ａ硬度９８．１度の硬化したポリウレタンシートを得た。このシートより試験片（厚み３．４ｍｍ）を作製した。
【手続補正６】
【補正対象書類名】明細書
【補正対象項目名】００５１
【補正方法】変更
【補正の内容】
【００５１】
参考例１２〜１３（比較用）
表１に示すウレタンプレポリマーと硬化剤から同表に示す成型条件で、参考例１と同様にしてポリウレタンシート試験片（厚み３．４ｍｍ）を製造した。なお、表中における硬化剤の配合量とは、ウレタンプレポリマー１００重量部に対する硬化剤の重量部数である。
【手続補正７】
【補正対象書類名】明細書
【補正対象項目名】００７１
【補正方法】変更
【補正の内容】
【００７１】
比較例１
実施例１において、参考例１のポリウレタン樹脂混合物の代わりに参考例１２で用いたポリウレタン樹脂混合物（ＴＤＩ／ＰＴＭＧ系プレポリマーとＥＴＨＡＣＵＲＥ３００のポリウレタン樹脂組成物、Ｈ／ＮＣＯ当量比０．９５）を用い、硬化条件を前硬化１００?で３０分、後硬化１００?で１６時間と変更する他は同様にしてシュープレス用ベルトを得た。
【手続補正８】
【補正対象書類名】明細書
【補正対象項目名】００７２
【補正方法】変更
【補正の内容】
【００７２】
比較例２
実施例１において、参考例１のポリウレタン樹脂混合物の代わりに参考例１３で用いたポリウレタン樹脂混合物（ＭＤＩ／ＰＴＭＧ系プレポリマーと１，４−ブタンジオールのポリウレタン樹脂組成物、Ｈ／ＮＣＯ当量比０．９５）を用い、硬化条件を前硬化１１５?で１時間、後硬化１１５?で１６時間と変更する他は同様にしてシュープレス用ベルトを得た。
【手続補正９】
【補正対象書類名】明細書
【補正対象項目名】００７８
【補正方法】変更
【補正の内容】
【００７８】
工程２：ポリエチレンテレフタレート繊維の５，０００ｄｔｅｘのマルチフィラメント糸の撚糸を緯糸、ポリエチレンテレフタレート繊維の５５０ｄｔｅｘのマルチフィラメント糸を経糸として、経糸が緯糸で挟まれ、緯糸と経糸の交差部がウレタン系樹脂接着により接合されてなる格子状素材（経糸密度は１本／ｃｍ、緯糸密度は４本／ｃｍ）を用意した。複数枚物の格子状素材を、緯糸がマンドレルの軸方向に沿い、シュー側層の外周に隙間無く一層配置した。そして、この格子状素材の外周に、ポリエチレンテレフタレート繊維の６，７００ｄｔｅｘのマルチフィラメント糸を螺旋状に３０本／５ｃｍピッチで巻き付けて、糸巻層を形成した。その後、格子状素材と糸巻層の隙間を塞ぐ程度に、参考例１２で用いたウレタン樹脂混合物（ＴＤＩ／ＰＴＭＧ系プレポリマーとＥＴＨＡＣＵＲＥ３００の混合物）を中間層として約１．６ｍｍ塗布し一体化して、補強繊維基体を形成した。
【手続補正１０】
【補正対象書類名】明細書
【補正対象項目名】００８０
【補正方法】変更
【補正の内容】
【００８０】
実施例１３
実施例１において、参考例１のポリウレタン樹脂混合物を、ベルトの外周層及び中間層（繊維基体含浸層）に用い、内周層に参考例１２で用いたウレタン樹脂混合物（ＴＤＩ／ＰＴＭＧ系プレポリマーとＥＴＨＡＣＵＲＥ３００の混合物）を用い、硬化条件を前硬化１００?、３０分、後硬化１００?、１６時間に変更する他は同様にしてシュープレス用ベルトを得た。
【手続補正１１】
【補正対象書類名】明細書
【補正対象項目名】００８１
【補正方法】変更
【補正の内容】
【００８１】
実施例１４
工程１：適宜駆動手段により回転可能な直径１５００ｍｍのマンドレルの磨かれた表面に離型剤（ＫＳ−６１：信越化学工業株式会社製）を塗布した。次に、マンドレルを回転させながら、マンドレル表面にスパイラルコートにて参考例１２のポリウレタン樹脂混合物（ＴＤＩ／ＰＴＭＧ系プレポリマーとＥＴＨＡＣＵＲＥ３００の混合物）を、１．４ｍｍ厚みに塗布し、マンドレルを回転させたまま室温で４０分間放置し、さらに、マンドレルに付属している加熱装置によって樹脂を１００?で３０分間加熱し前硬化させた。
【手続補正１２】
【補正対象書類名】明細書
【補正対象項目名】００８２
【補正方法】変更
【補正の内容】
【００８２】
工程２：ポリエチレンテレフタレート繊維の８００ｄｔｅｘのモノフィラメント糸を経糸とし、ポリエチレンテレフタレート繊維の４，５００ｄｔｅｘのマルチフィラメント糸を緯糸として一重組織で製織してなる織物片（緯メッシュ３０本／５ｃｍ、経メッシュ４０本／５ｃｍ）を用意した。複数枚物の織物片を、緯糸がマンドレルの軸方向に沿い、シュー側層の外周に隙間無く一層配置した。そして、この織物片の外周に、ポリエチレンテレフタレート繊維の７，０００ｄｔｅｘのマルチフィラメント糸を螺旋状に３０本／５ｃｍピッチで巻き付けて、糸巻層を形成した。その後、織物片と糸巻層の隙間を塞ぐ程度に参考例１２で用いたポリウレタン樹脂混合物（ＴＤＩ／ＰＴＭＧ系プレポリマーとＥＴＨＡＣＵＲＥ３００の混合物）を中間層として、ドクターバーを用いて厚さ１．６ｍｍに塗り一体化して、補強繊維基体を形成した。